실시 예 18 에 기재 된 공정 에 따라 제조 한 67 . 5 ％ 의 고체 개질 된 오르 가노 폴리 실록 산 거대 단량체 에 , 0 . 25 ％ 의 이 르 가 큐어 2959 및 1 . 0 ％ 의 물 을 함유 하 는 1 - 프로판올 용액 , 2 . 5 ％ 의 DMPC ( 디 미리 스토 일 포스파티딜콜린 ) 을 첨가 하 고 , 교반 하 여 맑 은 용액 을 만들 었 다 . 제형 을 5 cc 1 회 용 시 린지 에 옮겨 담 고 , 스 페이서 링 ( spacer ring ) 이 있 는 유리 / 석영 금형 에 투입 하 였 다 . 렌즈 를 필터 응축기 가 없 는 5 스폿 경화 스테이션 하 에서 4 . 0 mW / cm 2 의 강도 로 10 초 동안 경화 시켰 다 . MSF 는 시험기 즈윅 Z 2 . 5 상 에서 40 N 로 측정 되 었 다 . 이러 한 렌즈 는 투명 하 고 결함 이 없 었 다 .